(57)【要約】電気構成要素を形成するための製造技術が記載される。たとえば、金属粉末組成物の層を基材の少なくとも一部の上に堆積させる。１つ以上の突起を有する液圧プレスによって圧力を金属粉末組成物に加え、パターンを基材上に捕捉する。液圧プレスの突起によって圧縮された金属粉末組成物は、基材に接着して、捕捉されたパターンを形成する。液圧プレスの突起によって圧縮されない領域の金属粉末組成物は、基材に接着せず、除去することができる。これらの金属粉末組成物を圧縮して、電子監視システム（ＥＡＳ）、無線周波数識別（ＲＦＩＤ）システムなどに使用するための、アンテナ、キャパシタプレート、導電パッドなどの電気構成要素を形成することができる。
2006521023.tif 000002
【特許請求の範囲】
【請求項１】
電磁通信回路の電気構成要素を形成する、基材上の導電パターンを含む物品であって、前記導電パターンが、前記基材の少なくとも一部の中に圧縮された高密度化金属粉末組成物を含む、物品。
【請求項２】
前記物品が共振ラベルを含む、請求項１に記載の物品。
【請求項３】
前記物品が無線周波数識別タグを含む、請求項１に記載の物品。
【請求項４】
前記物品が無線周波数識別リーダを含む、請求項１に記載の物品。
【請求項５】
前記電気構成要素が、キャパシタ、抵抗器、誘導コイル、ループアンテナ、ダイポールアンテナ、コネクタ、コネクタパッド、キャパシタ、キャパシタパッド、ビア、抵抗器、およびヒューズのうちの少なくとも１つを含む、請求項１に記載の物品。
【請求項６】
前記電気構成要素が、アンテナの全部または一部である、請求項１に記載の物品。
【請求項７】
前記導電パターンが、複数のループを含む、前記アンテナを形成する、請求項６に記載の物品。
【請求項８】
前記導電パターンが、前記アンテナの複数のループを連続トレースとして形成する、請求項７に記載の物品。
【請求項９】
前記導電パターンが、前記アンテナの少なくとも１つのループに電気的に結合された少なくとも１つの導電パッドを形成する、請求項７に記載の物品。
【請求項１０】
前記導電パターンが、前記アンテナループの端部を電気的に結合して回路を閉じるブリッジを形成する、請求項７に記載の物品。
【請求項１１】
前記導電パターンが集積回路接続サイトを形成する、請求項１に記載の物品。
【請求項１２】
前記導電パターンが、前記アンテナのループの少なくとも１つに結合されたキャパシタプレートを形成する、請求項７に記載の物品。
【請求項１３】
前記高密度化金属粉末組成物が、前記導電パターンを得るため、前記金属粉末組成物を前記基材上に堆積させ、前記金属粉末組成物を高密度化することによって成形される、請求項１に記載の物品。
【請求項１４】
前記金属粉末組成物が、銅、スズ、鉛、銀、金、白金、黒鉛、アルミニウム、ニッケル、鉄、および亜鉛のうちの少なくとも１つを含む、請求項１に記載の物品。
【請求項１５】
前記基材が、実質的に１０％圧縮可能な材料を含む、請求項１に記載の物品。
【請求項１６】
前記基材が紙を含む、請求項１に記載の物品。
【請求項１７】
前記導電パターンが、前記物品の１つを超える平面上に形成された複数の導電パターンのうちの１つを含む、請求項１に記載の物品。
【請求項１８】
前記導電パターンが、前記高密度化金属粉末組成物から本質的になり、前記基材が、紙および少なくとも約１０％圧縮可能な材料からなる群から選択される、請求項１に記載の物品。
【請求項１９】
前記物品が、無線周波数識別ラベル、集積回路を含有するチケット、および集積回路を含有するカードのうちの１つを含む、請求項１に記載の物品。
【請求項２０】
集積回路、金属箔、導電性インク、導電性接着剤、磁気保存媒体、磁気セキュリティ媒体、はんだ、ワイヤ、飽和剤、フィルム、積層接着剤、メカニカルファスナ、および別個の電気構成要素のうちの少なくとも１つをさらに含む、請求項１に記載の物品。
【請求項２１】
金属化パターンの少なくとも一部が、前記基材中に圧縮される、請求項１に記載の物品。
【請求項２２】
アンテナを形成する少なくとも１つのループと、
前記アンテナのループに電気的に結合された少なくとも１つのキャパシタプレートとを含む物品であって、
前記アンテナまたは前記キャパシタプレートのうちの少なくとも１つが、基材上の高密度化金属粉末組成物の導電パターンによって規定され、金属化パターンの少なくとも一部が、前記基材中に圧縮される、物品。
【請求項２３】
前記ループの両端と電気通信する接続パッドをさらに含み、前記接続パッドの少なくとも１つが、前記導電パターンによって規定される、請求項２２に記載の物品。
【請求項２４】
前記接続パッドに導電接合して、前記ループの端部間で前記回路を閉じるブリッジをさらに含む、請求項２２に記載の物品。
【請求項２５】
前記金属粉末組成物が、銅、スズ、鉛、銀、金、白金、黒鉛、アルミニウム、ニッケル、鉄、および亜鉛のうちの少なくとも１つを含む、請求項２２に記載の物品。
【請求項２６】
関連した無線周波数識別タグを有する少なくとも１つのアイテムを保存するための保存領域と、
電磁界を生じさせるための、前記保存領域に近接したアンテナと、
前記無線周波数識別タグと通信するために前記アンテナを作動させるように前記アンテナに結合された無線周波数識別リーダとを含む無線周波数識別システムであって、
前記無線周波数識別タグの少なくとも一部が、基材上の高密度化金属粉末組成物の導電パターンによって規定された少なくとも１つの電気構成要素を含む、無線周波数識別システム。
【請求項２７】
前記無線周波数識別タグが、
アンテナを形成する少なくとも１つのループと、
前記アンテナのループに電気的に結合された少なくとも１つのキャパシタプレートとを含み、
前記アンテナおよび前記キャパシタプレートのうちの少なくとも１つが、前記導電パターンによって規定される、請求項２６に記載のシステム。
【請求項２８】
前記導電パターンの少なくとも一部が、前記基材中に圧縮される、請求項２６に記載のシステム。
【請求項２９】
前記電気構成要素が、キャパシタ、抵抗器、誘導コイル、ループアンテナ、ダイポールアンテナ、コネクタ、コネクタパッド、キャパシタ、キャパシタパッド、ビア、抵抗器、およびヒューズのうちの１つを含む、請求項２６に記載のシステム。
【請求項３０】
基材上に金属粉末組成物をあるパターンで堆積させて、電磁通信物品のための少なくとも１つの電気構成要素を形成する工程と、
前記金属粉末組成物を高密度化して、導電パターンを得る工程とを含む方法。
【請求項３１】
前記金属粉末組成物を高密度化する工程が、前記金属粉末組成物を高密度化して、アンテナを形成する少なくとも１つのループと、前記アンテナのループに電気的に結合された少なくとも１つのキャパシタプレートとを規定する導電パターンを規定する工程をさらに含む、請求項３０に記載の方法。
【請求項３２】
前記金属粉末組成物が、銅、スズ、鉛、銀、金、白金、黒鉛、アルミニウム、ニッケル、鉄、および亜鉛のうちの少なくとも１つを含む、請求項３０に記載の方法。
【請求項３３】
前記基材が、実質的に１０％圧縮可能な材料を含む、請求項３０に記載の方法。
【請求項３４】
前記基材が紙を含む、請求項３０に記載の方法。
【請求項３５】
前記導電パターンが、前記高密度化金属粉末組成物から本質的になる、請求項３０に記載の方法。
【請求項３６】
基材上の導電パターンから少なくとも部分的に形成された電磁通信回路を含む装置であって、前記導電パターンが、高密度化金属粉末組成物から本質的になり、前記基材が、紙および少なくとも約１０％圧縮可能な材料からなる群から選択される、装置。
【請求項３７】
前記装置が、共振ラベル、無線周波数識別タグ、無線周波数識別ラベル、集積回路への直接接触接続を提供するラベル、集積回路を含有するチケット、集積回路を含有するカード、バッテリ、ディスプレイ、およびセンサのうちの１つである、請求項３６に記載の装置。
【請求項３８】
前記回路が、前記導電パターンから形成された電気回路、ループアンテナ、ダイポールアンテナ、コネクタ、コネクタパッド、キャパシタ、キャパシタプレート、ブリッジ、誘導コイル、およびビアのうちの少なくとも１つを含む、請求項３６に記載の装置。
【請求項３９】
前記高密度化金属粉末組成物が、銅、スズ、鉛、銀、金、白金、黒鉛、アルミニウム、ニッケル、鉄、および亜鉛のうちの少なくとも１つを含む、請求項３６に記載の装置。
【請求項４０】
基材上の導電パターンを含む物品であって、前記導電パターンが、１つ以上の電気構成要素の全部または一部を形成し、前記導電パターンが、高密度化金属粉末組成物から本質的になり、前記基材が、紙および少なくとも約１０％圧縮可能な材料からなる群から選択される、物品。
【請求項４１】
前記物品が、アンテナ、共振コイル、共振ラベル、チケット、カード、ヒューズ、および抵抗器のうちの１つである、請求項４０に記載の物品。
【請求項４２】
前記物品が、ループアンテナ、ダイポールアンテナ、コネクタパッド、ブリッジ、ヒューズ、および抵抗器のうちの少なくとも１つを含む、請求項４０に記載の物品。
【請求項４３】
前記ループアンテナが複数のループを含む、請求項４２に記載の物品。
【請求項４４】
前記導電パターンが、前記アンテナループの各端部に電気的に接続するブリッジを形成する、請求項４２に記載の物品。
【請求項４５】
前記ループアンテナに電気的に接続された少なくとも１つのキャパシタプレートをさらに含む、請求項４２に記載の物品。
【請求項４６】
基材上の導電パターンを含む物品であって、前記導電パターンが、１つ以上の電気構成要素の全部または一部を形成し、前記導電パターンが、高密度化金属粉末組成物から本質的になり、前記基材が、紙および少なくとも約１０％圧縮可能な材料からなる群から選択され、前記物品が、高密度化金属粉末から本質的になる導電パターンでない少なくとも１つの構成要素をさらに含む、物品。
【請求項４７】
集積回路、バッテリ、ディスプレイ、およびセンサのうちの少なくとも１つへの直接接触接続を提供するラベルである、請求項４６に記載の物品。
【請求項４８】
コネクタパッド、抵抗器、およびヒューズのうちの少なくとも１つを含む、請求項４６に記載の物品。
【請求項４９】
前記物品の１つを超える平面が、導電パターンを含む、請求項４０に記載の物品。
【請求項５０】
前記物品の１つを超える平面が、導電パターンを含む、請求項４６に記載の物品。
【請求項５１】
金属箔、導電性インク、導電性接着剤、磁気保存媒体、磁気セキュリティ媒体、はんだ、ワイヤ、飽和剤、フィルム、積層接着剤、およびメカニカルファスナのうちの少なくとも１つをさらに含む、請求項４０に記載の物品。
【請求項５２】
集積回路、金属箔、導電性インク、導電性接着剤、磁気保存媒体、磁気セキュリティ媒体、はんだ、ワイヤ、飽和剤、フィルム、積層接着剤、メカニカルファスナ、および別個の電気構成要素のうちの少なくとも１つをさらに含む、請求項４６に記載の物品。
【請求項５３】
紙または圧縮可能な材料である基材上に金属粉末組成物をあるパターンで堆積させる工程と、
前記金属粉末組成物を高密度化して、物品の少なくとも１つの電気構成要素を形成する導電パターンを得る工程とを含む方法。
【請求項５４】
前記パターン状堆積が、ステンシルを使用して行われる、請求項５３に記載の方法。
【請求項５５】
導電パターンが、前記物品の１つを超える平面上に製造される、請求項５３に記載の方法。
【発明の詳細な説明】
【技術分野】
【０００１】
本発明は、金属粉末組成物から製造された電気物品、およびそれらの製造のための方法に関する。
【背景技術】
【０００２】
プリント回路基板などのパターニングされた金属物品は、エレクトロニクス産業において多くの用途がある。プリント回路は、接着剤コーティング基材上の金属粒子に、加熱されたダイで圧力を加えることによって、製造してもよい。金属粒子は、また、硬化性有機バインダーと混合し、接着剤層、熱、および圧力を用いて、基材に付与してもよい。プリント回路は、また、無機マトリックス材料と混合した導電性細粒を、熱軟化性基材に埋込むことによって、製造してもよい。有機材料と導電性粒子との混合物を基材に付与するために、シルクスクリーン方法も用いてもよく、金属有機化合物と金属粒子とを含む組成物も、基材上にシルクスクリーンし、加熱して、回路パターンを形成してもよい。
【０００３】
これらの組成物中の接着剤および有機バインダーは、不十分な導電体であり、金属粒子と混合すると、得られる回路パターンの全体的な導電性を低減する。無機化合物および金属有機化合物の使用は、材料の特定の組合せおよび特定の基材に制限され、高い処理温度を必要とする。
【発明の開示】
【課題を解決するための手段】
【０００４】
本発明は、電磁通信回路の１つ以上の電気構成要素の全部または一部を形成する、基材上の導電パターンを含む物品であって、その導電パターンが高密度化金属粉末組成物を含む物品を提供する。
【０００５】
本発明は、エネルギーを吸収し放射するためにアンテナを形成する少なくとも１つのループと、任意に、アンテナの共振周波数を同調させるためにアンテナのループに電気的に結合された少なくとも１つのキャパシタプレートとを含む装置であって、アンテナおよびキャパシタプレートのうちの少なくとも１つが基材上の高密度化金属粉末組成物の導電パターンによって規定される装置を提供する。
【０００６】
本発明の構成要素は、他の構成要素と組合せて、多くの機能物品、たとえば、無線周波数識別タグ（ＲＦＩＤインレイとしても知られている）、ＲＦＩＤラベル、共振ラベル（共鳴ラベルとしても知られている）、アンテナなどのハードウェア構成要素、集積回路への直接接触接続を提供するラベル、任意に集積回路を含有してもよいチケットまたはカード、バッテリ、ヒューズ、ディスプレイ、センサなどを形成してもよい。
【０００７】
本発明は、また、システムの構成要素を提供する。たとえば、無線周波数識別システムにおいて、本発明は、電磁界を生じさせるために保存領域に近接した無線周波数識別リーダに結合されたアンテナと、無線周波数識別タグと通信するためにアンテナを作動させるようにアンテナに結合された無線周波数識別リーダとを提供する。無線周波数識別タグの少なくとも一部が、基材上の高密度化金属粉末組成物の導電パターンによって規定される。別の例において、本発明は、小売店において窃盗からの保護をもたらすために、小売商品のパッケージングに適用されるか小売商品のパッケージング内に含有され、システムの一部として使用される共振ラベルを提供してもよい。
【０００８】
本発明は、紙および他の圧縮可能な基材上に、適切な導電性のパターンを製造することを可能にする。これらの基材は、一般に、安価な材料であり、たとえば、可撓性、適合性、特定の表面特性、およびリサイクルの容易さなどの利点を、最終物品にもたらす。本発明の方法は、最小数のプロセス工程および材料を必要とし、極端な、特殊な、またはゆっくりとしたプロセス工程を必要とせず、プロセスの廃棄物および汚染を最小にするので、低コストで行ってもよい。
【０００９】
本発明によって製造することのできる有用な電気構成要素の例は、電気回路、ループアンテナ（コイルアンテナとしても知られている）、ダイポールアンテナ、コネクタ、コネクタパッド、キャパシタ、キャパシタプレート、ブリッジ（ジャンパとしても知られている）、共振コイル（共鳴コイルとしても知られている）、ビア、抵抗器、ならびにこれらおよび他の構成要素の間の電気的接続である。
【００１０】
本発明の１つ以上の実施形態の詳細は、添付の図面および以下の説明に記載されている。本発明の他の特徴、目的、および利点は、説明および図面、ならびに特許請求の範囲から明らかであろう。
【００１１】
図１〜図１２において、図面の同じ参照符号は、同じ要素を示す。
【発明を実施するための最良の形態】
【００１２】
図１を参照すると、金属粉末組成物４の層が、基材３のすべてまたは選択された部分上に堆積されている。
【００１３】
金属粉末組成物４は、細かく分けられた金属粒子を含んでもよい。金属粉末組成物に使用するのに適した金属粒子としては、銅、スズ、ニッケル、鉄、鋼、白金、アルミニウム、銀、金、鉛、亜鉛などが挙げられ、銅が特に好ましい。金属粉末組成物は、また、たとえば黒鉛などの、導電性非金属粉末を含んでもよい。金属粉末組成物４は、１つの金属のみを含有してもよいし、２つ以上の金属の粒子の混合物、合金、ブレンド、または混合物を含む粒子、第２の金属でコーティングされた１つの金属の粒子などのような組合せで、２つ以上の金属を含有してもよい。あるいは、金属粉末組成物または金属粉末組成物の組合せを、下層として堆積させることができ、次に、異なった金属粉末組成物または金属粉末組成物の組合せを、上層（オーバー層）として堆積させることができる。
【００１４】
金属粉末組成物４中の粒子の形状は、広く変更することができる。金属粒子は、同じ形状または異なった形状であることができ、規則的な形状または不規則な形状であることができる。例示的な粒子形状としては、たとえば、球、長円形、針、樹枝状結晶、多面体（たとえば、四角形、立方体、角錐など）、角柱、フレーク、ロッド、プレート、繊維、チップ、ウイスカー、およびそれらの混合が挙げられる。同様に、金属粉末組成物４中の金属粒子のサイズは、広く変わることができ、単分散粒子、粒度の多モード分布、または粒度の広い分布を含んでもよい。好ましくは、金属粉末組成物４中の粒子の平均粒度は、約０．１から約２０００μｍ、好ましくは約０．２μｍから約１０００μｍ、最も好ましくは約１μｍから約５００μｍである。
【００１５】
金属粉末組成物中の金属粉末の１つ以上を、いかなる表面酸化物の全部または一部を除去するように処理することができる。方法は、当業者に知られており、異なった金属について変わり、還元（たとえば、高温において水素による）、酸性溶液または塩基性溶液での洗浄などを含む。処理は、金属粉末組成物を基材に付与する前、金属粉末組成物が基材上に堆積されている間（図１に示されているように）、または金属粉末を捕捉した後（以下で説明される、図２に示されているように）、行うことができる。そのような処理は、金属粉末組成物を基材に付与する前に行ってもよい。
【００１６】
金属粉末組成物４は、実質的に乾燥した粉末などのさまざまな形態で、または、その流動特性を修正するために加えられる気体材料、液体材料、もしくは固体材料とともに、基材３上に堆積させることができる。そのような添加剤は、本発明の方法の実施の間、あるポイントで、金属粉末から実質的に除去してもよく、それにより、最終物品は、添加剤５重量パーセント以下、好ましくは３重量％以下、最も好ましくは１重量％以下を含む金属パターンを含有する。流動特性を修正するための適切な添加剤としては、水、溶媒、アンチケーキング剤、潤滑剤、空気、窒素、およびそれらの組合せを挙げてもよい。キャリヤ材料として機能する液体が好ましい。キャリヤ液体が使用される場合、金属粉末組成物は、湿らせた粉末またはスラリーの形態で現れてもよい。金属粉末組成物は、流動修正添加剤とともに堆積されていようといまいと、表面空隙、繊維間の空間、または任意のビア７（図１を参照のこと）などの、基材の表面上の特徴を、平らにし充填するのを可能にする流動特徴を有さなければならない。
【００１７】
最終物品が、添加剤５重量パーセント以下、好ましくは３重量％以下、最も好ましくは１重量％以下を含む金属パターンを含有するのであれば、金属粉末組成物は、付加的な成分および添加剤、たとえば、湿潤剤、帯電防止剤、凝集防止剤、着色剤、洗浄剤、酸化防止剤、およびウェットフラックスまたはドライフラックスを含んでもよい。たとえば、金属粉末組成物が液体スラリーである場合、スラリーは、また、金属粉末の酸化を防止するために化学剤を含有することができる。
【００１８】
基材３は、紙または圧縮可能な材料である。本発明の方法の実施において、最初に、この要件を満たす基材を選択する。ここで用いられるように、圧縮可能とは、基材の、加えられた圧力に平行な寸法が減少し、基材の総体積も、同様の量だけ減少することを意味する。定量的測定としてここで用いられる場合、Ｘ％圧縮可能とは、３０ＭＰａの加えられた圧力に平行に測定された基材の寸法が、０．０７ＭＰａにおけるこの方向のその寸法の［（１００−Ｘ）／１００］倍であり、３０ＭＰａにおける基材の総体積が、０．０７ＭＰａにおけるその体積の［（１００−Ｘ）／１００］倍であることを意味する。加えられた圧力の方向の寸法変化、および体積変化が、異なったＸの値をもたらす場合、２つの値のうちより小さいＸを用いて、材料の定量的圧縮率を規定する。
【００１９】
圧縮率は、基材選択のプロセスの一部として測定してもよい、基材の物理的特性である。圧縮率は、基材のサンプル全体にわたって測定され（たとえば、以下の実施例３２で説明されるように）、基材の一部に特定のパターンで圧力を加える間に観察されるような局所化挙動の関数ではない。圧縮率は、基材材料の構造的特性、特に、空隙、細孔、繊維間空間、または他の開いた空間の著しい量の存在の関数である。好ましくは、加えられた圧力の解放後、基材は、依然として、少なくとも１０％の寸法変化および体積変化を示し、より好ましくは、３０ＭＰａにおいて観察されたパーセント圧縮率の少なくとも５０％である寸法変化および体積変化を示し、最も好ましくは、３０ＭＰａで得られたパーセント圧縮率の少なくとも７５％である寸法変化および体積変化を維持する。
【００２０】
押出またはキャストポリマーフィルムなどの、十分にまたは非常に高密度の材料は、結晶状態とアモルファス状態との間の変化によって、加えられた圧力の結果として等方性または異方性体積変化を示すことがある。これらの材料は、典型的には、本発明のプロセスに使用するのに十分に圧縮可能でない。同様に、十分にまたは非常に高密度の未加工状態の複合材料は、加熱し硬化すると体積変化を示すことがあるが、本発明のプロセスに使用するのに十分に圧縮可能でないことが予期される。
【００２１】
基材３は、可撓性であってもよく、これは、基材３を、直径約５ｃｍ、好ましくは直径２ｃｍのロッドの周りに手で曲げてもよいことを意味する。基材は、この可撓性を維持する任意の適切な厚さであることができ、好ましくは、厚さが、５０００ミクロン未満、より好ましくは２０００ミクロン未満、最も好ましくは１０００ミクロン未満である。
【００２２】
基材３は、好ましくは、本発明の実施によって形成された導電性金属パターンより導電性が低い。本発明の実施に適した基材３としては、合成ポリマーもしくは天然ポリマー、またはそれらの組合せから製造されたものを含む、紙ならびに圧縮可能な繊維材料および非繊維材料が挙げられる。これらの基材の適切な形態としては、ドライレイおよびウェットレイ不織布、メルトブローン繊維スパンボンドプロセスまたはスパンレースプロセスによって製造された不織布を含む不織布、織物および編物、膜、フォーム（好ましくは連続気泡フォーム）および膨張ウェブ、ならびにキャスト繊維から構成されたウェブが挙げられる。
【００２３】
紙は、１つの好ましい基材３であり、クラフト紙、便箋紙、コピーマシーン用紙、濾紙、新聞印刷用紙、カード用紙、フォルダ紙、印刷紙、特殊紙、パルプ板紙などの紙製品などを含むがこれらに限定されない、さまざまな紙が適している。適切な紙は、さまざまなプロセスによって製造してもよく、充填剤、サイズ剤、顔料、染料、および当業者に知られているような他の添加剤を含有してもよい。適切な紙は、カレンダ加工してもカレンダ加工しなくてもよく、さまざまな仕上げをもたらすように処理してもよく、コーティングしてもコーティングしなくてもよい。
【００２４】
適切な不織布基材としては、膜または多孔性材料、たとえば、限外濾過膜、微孔性材料、キャストポリマー膜、および熱誘起相転移材料（ＴＩＰＳ）を挙げることができ、これらは、米国特許第４，２４７，４９８号明細書および米国特許第４，８６７，８８１号明細書に記載されている。１つの適切な基材は、テスリン（Ｔｅｓｌｉｎ）という商品名で、ペンシルバニア州ピッツバーグのＰＰＧインダストリーズ（ＰＰＧ  Ｉｎｄｕｓｔｒｉｅｓ，  Ｐｉｔｔｓｂｕｒｇｈ，  ＰＡ）から市販されている、粒子が充填された微孔性材料である。テスリンは、その重量の６０％が非研磨充填剤を含み、その体積の６５％が空気を含む、寸法安定性で、ポリオレフィンベースの、微孔性印刷シートと、その製造業者によって説明されている。
【００２５】
適切な基材材料は、絹、および、たとえば、亜麻、麻、綿、ジュートなどのセルロース材料もしくはリグノセルロース材料、または、レーヨンなどの合成セルロース材料もしくは合成リグノセルロース材料を含む、繊維材料および繊維状材料であってもよい。
【００２６】
適切な基材は、熱可塑性ポリマー、熱硬化性ポリマー、エラストマーポリマー、および架橋ポリマーを含む、さまざまなポリマーから製造することができる。適切なポリマーの例としては、ポリアミド、ポリウレタン、ポリオレフィン（たとえば、ポリエチレンおよびポリプロピレン）、ポリスチレン、ポリカーボネート、ポリエーテル、ポリ塩化ビニル、シリコーン、フルオロポリマー、ポリスルホン、ナイロン、酢酸セルロース、エチレン不飽和ポリマー、およびそれらの適切な組合せが挙げられる。
【００２７】
基材は、任意に、セラミックス、金属酸化物（たとえば、酸化タンタル）、および高誘電率セラミックス（たとえば、チタン酸バリウム、チタン酸バリウムストロンチウム、二酸化チタン、およびチタン酸鉛ジルコニウム、ならびにそれらの混合物）などの、無機充填剤粒子を含むことができる。他の適切なセラミック充填剤としては、シリカ、沈澱シリカ、ジルコニア、アルミナ、ガラス繊維などが挙げられる。適切な非セラミック充填剤としては、ポリマー繊維および炭素繊維が挙げられる。他の添加剤としては、たとえば、染料、顔料、可塑剤、サイズ剤、酸化防止剤、難燃剤などが挙げられる。
【００２８】
基材材料は、任意に、金属粉末組成物の堆積前に、カレンダ加工、エンボス加工、表面処理（たとえば、プラズマ処理、コロナ処理、またはシラン処理）などの、付加的な化学処理または物理的処理を受けることができる。
【００２９】
基材は、１つの層、または任意に、積層体構造に配列された複数の層を含んでもよい。積層体構造中の層は、同じ材料または異なった材料からなってもよい。基材は、取外し可能なキャリヤ層を含んでもよい。多層基材が圧縮可能であり、かつ、接着剤層が、金属粉末組成物を捕捉するか、導電性金属パターンを基材に接着するように、位置決めまたは処理されない限り、基材は、また、接着剤層を含んでもよい。
【００３０】
金属粉末組成物を基材上に堆積させるために、たとえば、ノッチバーコーティング、ナイフコーティング、ディッピング、ふるい、スクリーニング、スプレー、ブロー、または流動床の付与などの、任意の適切な方法を用いてもよい。完成製品の導電パターンの所望の形状、導電率、および厚さによって、金属粉末組成物を、１回の付与で付与してもよいし、同じまたは異なった金属粉末組成物で、多数回の付与で付与してもよいし、異なった組成物または組成物の量を、基材の異なった領域に付与してもよい。
【００３１】
図１は、基材３を貫通した穴である任意のビア７を示す。図１に示されているように、任意のビア７には金属粉末組成物４が充填されている。処理の間、任意のビア７内に金属粉末組成物４を収容するために、任意のライナ６を使用してもよい。
【００３２】
基材３および任意のライナ６は、所望の温度で維持してもよいプラテン２上に存在する。図１は、プラテン２および基材３の平坦な構成を示すが、他のジオメトリも本発明の範囲内であり、特に、湾曲したジオメトリを用いてもよい。
【００３３】
液圧プレス１は、突起または雄部分を備えたダイ５を有する。図１の断面図には見えないが、ダイ５の突起は、基材の平面内にパターンを生じさせるように成形されている。たとえば、完全に充填されていてもよいし、輪郭であってもよい、直線または曲線、格子、コイル、円、矩形、三角形、六角形、および他の幾何学的形状、不規則な形状、ならびにそれらの組合せなどの、任意のパターンを、ダイ５上に機械加工してもよい（それにより、基材３上の金属粉末組成物４に与えてもよい）。
【００３４】
本発明の一実施形態において、図２を参照すると、次に、圧力が、液圧プレス１によって、ダイ５の突起のパターンで、金属粉末組成物４に加えられて、基材上にパターンを捕捉する。領域１０の金属粉末組成物は、基材３中に圧縮され基材３に接着して、捕捉されたパターンを形成し、一方、領域１１の金属粉末組成物は、捕捉されないままである（図３に示されているが図２に示されていない）。ダイ５上の突起は、また、任意のビア７の領域１２内の金属粉末組成物を捕捉する。
【００３５】
パターンを捕捉するために用いられる処理条件は、金属粉末組成物に使用するために選択される金属粉末、および基材材料の特性によって、広く変更される。温度、圧力、および付与回数は、溶融、そり、バックリング、ブリスタリング、または分解などの、基材３の損傷を、実質的に最小にし、好ましくはなくすように、選択しなければならない。好ましくは、プラテン２を、５０から−２５℃の温度で維持し、ダイ５、または少なくともダイ５の隆起部分を、２０から２５０℃、好ましくは２０から２００℃の温度で維持する。有用な処理圧力は、２０ＭＰａから４００ＭＰａの範囲内であり、圧力を、３００秒までの間、維持する。好ましくは、プラテン２およびダイ５を、約２０から２５℃で維持し、約３５ＭＰａから２００ＭＰａの圧力を、約６０秒以下の間、維持する。
【００３６】
捕捉プロセスは、たとえば回転ダイを使用する、連続プロセスで行ってもよいし、液圧プレス１で平坦なダイを使用するバッチプロセスまたはステップアンドリピートプロセスで行ってもよい。基材材料は、狭いまたは広いウェブ、シート、ウェブ上に支持されたシートなどの形態で取扱ってもよく、大規模製造の実施における本発明の使用は、当業者には明らかであろう。
【００３７】
金属粉末組成物４を捕捉するために、任意の既知の方法によって、たとえば、液圧プレス１を、単独で使用するか、ダイ５と同様にパターニングされた超音波ホーン（図１に示されていない）を使用する音波装置と組合せて使用して、圧力を加えてもよい。音波エネルギーの付与は、プロセス条件（より低い温度または圧力など）または最終物品の性能において利点をもたらすであろう。
【００３８】
たとえば、同じ金属粉末組成物の多数の層からなるより厚い捕捉された領域を与えるか、２つ以上の捕捉された金属の別個の層を提供するか、基材３の異なった領域に異なった金属を提供するか、さもなければ最終物品の特定の製品要件を満たすために、基材３の同じまたは異なった領域上で同じまたは異なった金属粉末組成物を使用する繰返し捕捉を行ってもよい。
【００３９】
図３を参照すると、いったんダイ５が除去されると、金属粉末組成物の捕捉されたパターンが、領域１０、１２内で基材３に接着し、一方、金属粉末組成物は、領域１１内で基材３上に接着されないままである。領域１０内の接着された金属粉末組成物は、図３において、基材３の上面と同一平面上の上面を有するように示されているが、本発明の実施において、金属１０の上面は、基材３の上面より上、同一平面上、または下であってもよい。領域１１内の、残留した、接着されていない金属粉末組成物は、任意に、さまざまな従来の方法、たとえば、圧縮空気、真空、振動、ブラッシング、ブロー、重力、水洗浄、およびそれらの適切な組合せによって、基材から実質的に除去してもよい。ここで用いられるような捕捉という用語は、図３に示されているようなダイ５の除去後、領域１０、１２内の接着された金属粉末組成物を除去せずに、領域１１内の金属粉末組成物を実質的に除去してもよいように、ダイ５の突起によって圧力をかけられた領域１０、１２内の金属粉末組成物が、基材３に十分に接着することを意味する。除去された金属粉末組成物は、任意に、リサイクルしてもよい。好ましくは、図４に示されているような高密度化の前に、接着されていない粉末を除去する。
【００４０】
あるいは、ステンシルまたはマスクを使用して、金属粉末を基材に付与してもよい。ステンシルは、あるパターンで切取られるか除去され、かつ、金属粉末がステンシルを通され対応するパターンで堆積されるような寸法のパーフォレーション、穴、またはセクションを有する。ステンシルは、金属が小量の散乱または広がりで堆積されて、実質的に連続した均一な金属粉末の堆積物を形成する、密な間隔のパーフォレーションのセクションを有してもよいし、ステンシルは、金属粉末が堆積される連続オープンセクションを有してもよい。ステンシルがパーフォレーションを有する場合、それらは、金属粉末がそれらを通って移動することを可能にするのに十分大きくなければならない。ステンシルが使用される場合、基材上の取扱いを向上させるために、小量の水などの液体またはわずかに濡れた基材で濡れた金属粉末を使用することが好ましいであろう。ステンシルの使用では、余分な金属粉末を除去することは必要でなく、というのは、それが所望の位置で堆積されるだけだからである。好ましくは、金属粉末をステンシルを通して堆積させた後、基材および粉末は十分な注意を伴って操作され、それにより、パターンは高密度化工程で維持される。
【００４１】
本発明の一実施形態において、図４を参照すると、次に、第２の圧力の形態の高密度化エネルギーを、プラテン１３、２２で、パターンの領域１０、１２に加えて、パターンを高密度化する。好ましくは、このプロセスは、パターンの基材３への接着力を高め、パターンをより導電性にし、おそらくは、領域１０、１２、および基材３の間の表面を滑らかにする。基材３の表面上の結果として生じる導電パターンの性能示数（ＦＯＭ、以下でより詳細に説明される）は、約５％より大きく、好ましくは約１０％より大きく、より好ましくは約２０％より大きい。第２の圧力を液圧として加えてもよく、任意に、熱、音波エネルギー、またはマイクロ波エネルギーを、同時にまたはその後、加えてもよい。超音波エネルギー、熱、またはマイクロ波エネルギーを、また、図４に言及された、圧力を加える前に用いてもよいし、単独で用いて、第２の圧力を加えずに高密度化を達成してもよい。プロセス順序の変更、ならびに捕捉および高密度化を達成するために用いられるプロセスおよびエネルギー源のさまざまな組合せは、本発明の範囲内である。
【００４２】
好ましくは、界面における、および導電パターン１０の端縁と基材表面との間の歪みを最小にするために、第２の圧力を、プラテン１３、２２で、パターニングされた基材３の両側に加える。図４は、各プラテン１３、２２、および基材３の平坦な構成を示すが、他のジオメトリも、本発明の範囲内であり、特に、少なくとも１つの湾曲したジオメトリを用いてもよい。好ましくは、基材の金属化部分および非金属化部分に実質的に等しく圧力を加える。
【００４３】
高密度化は、たとえば、カレンダロール、ホットゾーン、または超音波処理ゾーンのような手段による連続的プロセスで行ってもよいし、たとえば、液圧プレス、熱オーブンもしくはマイクロ波オーブン、または超音波ホーンを使用する、バッチプロセスまたはステップアンドリピートプロセスで行ってもよい。基材材料を、狭いまたは広いウェブ、シート、ウェブ上に支持されたシートなどの形態で取扱ってもよく、大規模製造の実施における本発明の使用は、当業者には明らかであろう。
【００４４】
高密度化の間に加えられる圧力は、約２０ＭＰａから約４００ＭＰａ、好ましくは約６０ＭＰａから２００ＭＰａである。これらの圧力における高密度化は、約２０℃から２５０℃、好ましくは約５０℃から２００℃、最も好ましくは約１００℃から約１５０℃の温度で行われる。超音波エネルギーなどの高密度化エネルギーの他の源の適用では、実施例で示されるように、異なった温度範囲が好ましいであろう。
【００４５】
図５を参照すると、次に、プラテン１３が除去され、得られた物品は、基材３の表面１５上に接着された導電性金属パターン１４を含む電気構成要素を含む。ここで用いる場合、電気構成要素は、機能的電気デバイスに見出される構成要素の全部または一部を構成してもよい、任意の金属パターンもしくは形状、または、金属パターンと形状との組合せである。例としては、電気回路、ループアンテナ、ダイポールアンテナ、コネクタ、接続パッド、キャパシタ、キャパシタプレート、ブリッジ、共振コイル、ビア、抵抗器、誘導コイルなどを提供するトレースが挙げられる。
【００４６】
性能示数（ＦＯＭ；Ｆｉｇｕｒｅ  ｏｆ  Ｍｅｒｉｔ）は、次の式に従って、プレスされた粉末の測定された抵抗と銅の可能な最小理論抵抗率とを比較するために用いることができる。
【００４７】
％ＦＯＭ＝（Ｒ理論／Ｒ測定）×１００％
【００４８】
上式において、Ｒ理論は、銅の抵抗率であり、Ｒ測定は、プレスされた粉末パターンの測定された抵抗である。抵抗は、特定のサンプルについて測定された生データであり、これを、実施例１でより十分に説明されるように、特定のサンプルの断面および長さについて正規化して、計算された抵抗率に達する。本発明の方法を用いて、性能示数が、約５％より大きい、好ましくは約１０％より大きい、より好ましくは約２０％より大きい導電パターンを有する回路要素を含む物品を製造することができる。
【００４９】
導電パターン１４は、基材に十分に接着し、適度の曲げおよび摩耗に耐える。たとえば、実施例２５で説明されるように、さまざまな直径のロッドの周りに物品を曲げる間およびその後、金属パターンの抵抗を測定することによって、金属パターンの基材への接着力を定めることができる。曲げたときの抵抗率の変化は、金属粉末組成物および基材材料の成分による。好ましくは、回路要素を含む物品は、著しい抵抗増加を伴わずに、５０ｍｍ、より好ましくは２０ｍｍの直径のロッドの周りの曲げに耐える。理論に縛られることを望まずに、接着は、機械的取付け、または、金属粉末組成物および基材を同時に圧縮することから生じる絡み合いによってもよい。
【００５０】
高密度化後、回路要素を含む物品は、任意に、コンバーション、積層、パターニング、エッチング、コーティング、組立てなどの、さらなる付加的な処理を受けてもよい。付加的な層を付与してもよく、これらの付加的な層も、導電パターンを含んでもよい。
【００５１】
本発明の製造プロセスは、上記の好ましい範囲で示されるような穏やかな温度で行ってもよい。より低いプロセス温度は、処理コストを低減し、また、高温で安定していない基材材料の使用を可能にする。プロセス温度要件によって制限されずに、さまざまな製品仕様を満たすのに必要であろうような、可撓性、表面エネルギー、環境安定性、再使用またはリサイクル性、化学組成、低コストなどを含むさまざまな特性について、基材材料を選択できることが有利である。
【００５２】
一実施形態において、これらの技術を用いて、電磁通信回路に使用するための１つ以上の電気構成要素の全部または一部を含んでもよい物品を提供してもよい。この回路を、通信システムに使用してもよい。物品例はＲＦＩＤタグである。電気構成要素例としては、アンテナ、ブリッジまたはジャンパ用コネクタパッド、集積回路用コネクタパッド、回路、キャパシタプレート、キャパシタ、ブリッジ、ビアなどが挙げられる。一実施形態において、本発明は、アンテナの少なくとも主要部分を提供し、本発明の紙または圧縮可能な基材は、また、ＲＦＩＤタグの構造中に主層を形成する。
【００５３】
任意に、ＲＦＩＤタグは、ＲＦＩＤ要素と、磁気セキュリティ要素とを含む組合せタグである。
【００５４】
別の実施形態において、これらの技術を用いて、アンテナ、ブリッジまたはジャンパ用コネクタパッド、回路、キャパシタプレート、キャパシタ、ブリッジ、ビア、ヒューズなどの、共振ラベルの１つ以上の電気構成要素の全部または一部を含んでもよい物品を提供してもよい。これらの技術を用いて、アンテナの少なくとも主要部分を提供し、本発明の紙または圧縮可能な基材は、また、共振ラベルの構造中に主層を形成する。共振ラベルを使用して、たとえば、小売店において窃盗からの保護をもたらしてもよく、いくつかの用途において、ラベルが、特性および性能を、電流、電圧、または電磁界の印加によって変えることができる、ヒューズ、キャパシタ、または他の構成要素を含有することが好ましいであろう。
【００５５】
さらに別の実施形態において、これらの技術を用いて、少なくとも１つの接続パッドが少なくとも１つの集積回路（ダイまたはチップとしばしば呼ばれる、シリコンウェーハ基材上に製造された集積回路を含むがこれらに限定されない）に電気的に接続された物品を提供してもよい。たとえば、紙または圧縮可能な材料である基材上の導電性金属パターンが、接続パッドを形成し、また、集積回路に接続して（直接、または導電性接着剤、はんだ、ワイヤボンディングなどを介して）、外部デバイスまたは物品の、集積回路への電気的接続が、導電性金属パターンの接続パッドに接触し導電性金属パターンの接続パッドへの電気的接続を行うことによって達成される物品を提供してもよい。集積回路は、むきだしでもパッケージングされてもよい。この例において、特に、集積回路および集積回路上の取付けパッドの寸法が小さい場合（約２ｍｍ未満）、導電性金属の接続パッドを集積回路上の接続サイトより大きく形成して、外部デバイスまたは物品によるより容易なアクセスおよび接続を考慮してもよい。
【００５６】
さらに別の実施形態において、これらの技術は、抵抗器およびヒューズである電気構成要素を提供してもよい。プロセスは、異なった材料または条件を用いて、これらの構成要素を製造してもよい。たとえば、異なった金属粉末（銅、スズ、または鋼などの合金など）の組合せの使用が、抵抗器およびヒューズとして適切なより低い導電性（より高い抵抗率）のトレースをもたらしてもよい。たとえば高密度化圧力または温度などのプロセス条件の変更が、また、抵抗器およびヒューズとして適切なトレースをもたらしてもよい。さらに、同じ金属粉末のトレースをさまざまな幅でプレスして、抵抗器またはヒューズとして用いるためのさまざまな抵抗を達成することができる。さらに、たとえばより高い導電性およびより低い導電性（それぞれ、より広い幅およびより狭い幅）のトレースを電気的に接続することによって、より高い導電性およびより低い導電性の構成要素を組合せて、導電性構成要素と並列または直列に抵抗器またはヒューズを作ることが有用であろう。構成要素のそのような組合せは、また、より高い導電性およびより低い導電性のセクションを与えるように配列された、金属粉末の異なった組合せで作ることができる。当業者は、異なった使用条件下で、本発明の構成要素が、異なって動作してもよいことを認めるであろう。たとえば、１つの印加電圧または印加電流下で、構成要素が、導電性トレースとして機能してもよく、一方、第２の印加電圧または印加電流下で、構成要素が、ヒューズとして機能してもよい。
【００５７】
さらなる実施形態において、これらの技術は、バッテリへの電気的接続を提供するか、バッテリ電極を製造する。本発明の技術は、さらに、導電性金属パターンが、化学センサ、医療用センサ、および物理センサなどのセンサの構成要素への少なくとも１つの接続を提供するか、センサの構成要素を提供する物品を製造するために用いることができる。本発明は、また、ディスプレイの構成要素への接続を行うために用いることができる。これらの組合せも本発明の範囲内である。たとえば、バッテリ寿命センサが、バッテリを表示ディスプレイに接続する導電性金属パターンを含んでもよい。
【００５８】
別の実施形態において、本発明は、耐久消費財またはハードウェアの構成要素を提供する。たとえば、本発明は、ＲＦＩＤリーダまたはＲＦＩＤ棚に組入れられるアンテナを提供してもよい。
【００５９】
さらに別の実施形態において、本発明は、また、システムの電気構成要素を提供する。そのようなシステムの例は、ワイヤレストラッキングシステムまたはワイヤレス監視システムである。たとえば、無線周波数識別（ＲＦＩＤ）システムにおいて、本発明は、無線周波数識別リーダに結合されたアンテナ、および、たとえば本またはファイルなどの個別の物品に適用された無線周波数識別タグの少なくとも一部を提供してもよい。別の例において、これらの技術を用いて、小売店において窃盗からの保護をもたらすために、小売商品のパッケージングに適用されるか小売商品のパッケージング内に含有され、システムの一部として使用される共振ラベルにおける１つ以上の電気構成要素の使用を提供してもよい（電子物品監視またはＥＡＳシステムとしても知られている）。
【００６０】
図１０は、文書およびファイル管理のための例示的な無線周波数識別（ＲＦＩＤ）システム３０を示すブロック図である。図示されるように、金属粒子組成物を圧縮することによって物品を製造するための技術を用いて、ＲＦＩＤシステム３０の１つ以上の電磁通信回路に使用するための１つ以上の電気構成要素を製造してもよい。法律事務所、政府機関、ならびに、ビジネス記録、犯罪記録、および医療記録を保存するための施設は、紙文書のファイルに非常に依存する。これらのファイルを、図１０に示されているように、いくつかの「スマート保存領域」３２に、たとえば、オープン棚３２Ａ、キャビネット３２Ｂ、縦型ファイルセパレータ３２Ｃ、スマートカート３２Ｄ、デスクトップリーダ３２Ｅ、または同様の位置上に位置決めしてもよい。
【００６１】
ＲＦＩＤタグを、関心のあるアイテムと関連させるか関心のあるアイテムに適用してもよい。タグが少なくとも実質的に気づかれないように、タグをアイテムまたはアイテムのパッケージング内に埋込んでもよく、これは、検出およびいたずらを防止するのを助けることができる。たとえば、埋込まれたタグおよび安価な製造を達成するために、金属粉末をファイルフォルダの寸法の紙基材の領域の部分に付与し、たとえばアンテナなどの、ＲＦＩＤタグの一部のパターンを、その金属粉末中に捕捉し、余分な金属粉末を除去し、次に、圧力を基材全体に加えて、金属粉末を高密度化して導電パターンを形成し、かつ基材をカレンダ加工することによって、ファイルフォルダを準備してもよい。
【００６２】
ファイルフォルダ、文書、本などのように、アイテムは、その製造の間、ＲＦＩＤタグをアイテムに適用するか埋込むなど、ＲＦＩＤタグで「ソースマーキング」してもよい。システム３０のスマート保存領域３２の各々は、どのファイルが保存領域の各々に配置されたかを定めるのを助けるためにファイルに問合せるための１つ以上のアンテナを装備してもよい。たとえば、１つ以上のアンテナがオープン棚３２Ａ内に位置決めされて、ファイルと関連するＲＦＩＤタグと通信するための電磁界を作る。同様に、アンテナを、キャビネット３２Ｂ、縦型ファイルセパレータ３２Ｃ、スマートカート３２Ｄ、デスクトップリーダ３２Ｅなどの中に配置してもよい。アンテナを、各棚の頂部または底部上、棚の後部など、さまざまな方法で位置決めしてもよいし、縦に支持し、ファイルの間に散在させてもよい。アンテナを、既存の棚に後付けするか、棚に組込みユニットとして購入することができる。たとえば、紙基材を飽和剤で処理し、次に、基材を、棚の構造に使用される他の材料に積層することによって、棚の製造の間に、紙基材上のアンテナを棚に組入れることができる。
【００６３】
これらの技術を用いて、物品内に２つ以上の平面を有する物品の電気構成要素を提供してもよい。そのような物品は、しばしば、多層物品または多層構造と呼ばれる。本発明は、それらの製造のためのさまざまな方法を提供する。たとえば、導電パターンを、紙または圧縮可能な材料の１つの表面または２つ以上の表面上に形成してもよい。基材の２つの表面上の導電パターンは、同じでも異なってもよく、任意の望ましい量の重なり（ここで用いられるような重なりは、両主面上に導電性材料を含有する、基材のセクションを指す）があるように整列または位置合せしてもよい。
【００６４】
紙または圧縮可能な材料の１つのシートまたはロール（ウェブ）の両側、または１つを超える材料を含む１つのシートまたはロール（コーティング紙または紙−フィルム積層体など）の両側に、本発明による導電パターンを製造することによって、２つの表面上に導電性金属パターンを備えた物品を製造してもよい。紙または圧縮可能な材料の１つのシートまたはロールの両側に導電パターンを付与するために、各側で異なったプロセス条件を用いること、たとえば、第１の側で金属粉末を捕捉するための第１の圧力を用い、第２の側で圧力を捕捉するための第２の圧力を用いることが好ましいであろう。別の例において、パターニングされたダイを使用して、第１の側で金属粉末を捕捉し、ステンシルを使用して、第２の側で金属粉末をパターニングする。
【００６５】
あるいは、各々が導電性金属パターンを含む、紙または他の圧縮可能な材料の２つ以上のシートまたはロールを組合せることによって、２つ以上の表面上に導電性金属パターンを必要とする物品を製造してもよい。一例において、紙または他の圧縮可能な材料の２つのロールまたはシートの各々を、それらが導電パターンを含むように、本発明によって処理し、その後、２つのロールまたはシートをともに積層する。別の例において、導電パターンを、紙または他の圧縮可能な材料の第１のロールまたはシートの上に製造し、紙または他の圧縮可能な材料の第２のシートを、第１のロールまたはシートに積層し、この構造を本発明によってさらに処理して、第２の導電パターンを第２のシートまたはロール上に製造する。導電性金属パターンの多数の層を必要とする物品、たとえば任意に相互接続してもよい多層回路も、本発明の範囲内である。
【００６６】
さらなる例において、導電パターンを含む第１の基材層を製造し、導電パターンは、少なくとも１つのコネクタパッドを含む。穴を第１の基材中のコネクタパッドの上に整列させてもよいようなパターンで、第２の層を通して穴をあけることによって、第２の基材層を準備する。層を整列させ、次に、金属粉末を第２の基材に付与し、第１の基材層中のコネクタパッドの上に位置決めされた穴を充填する。その後の捕捉および高密度化が、第１の層と第２の層との間のビア、および任意に、第２の層上の他の構成要素、たとえば電気回路およびキャパシタプレートを含むパターンを製造する。あるいは、金属粉末を、ステンシルを通して第２の層上にコーティングし、ビアおよび任意に他の構成要素を含む金属粉末パターンを形成することができる。
【００６７】
本発明による導電パターンを含む物品のいずれも、導電性インク、導電性接着剤、金属箔、磁気保存媒体、磁気セキュリティ媒体、はんだ、ワイヤ、油、ろう、有機または無機重合性組成物およびポリマーを含む飽和剤、フィルム、積層接着剤、メカニカルファスナ、集積回路、ならびに抵抗器、キャパシタ、ダイオードなどの別個の電気構成要素を含むがこれらに限定されない、前の、同時の、または後の処理からの他の部分をさらに含んでもよい。
【００６８】
紙または他の圧縮可能な材料上の導電性金属パターンは、認証、識別、トラッキング、検出、ステルス、シールディング、コスト、および製造プロセスと関連する利点を有する、紙商品などの商品を提供してもよい。
【００６９】
本発明を次の実施例で例示するが、これらの実施例に記載された特定の材料およびそれらの量、ならびに他の条件および詳細は、本発明を不当に限定するように解釈されるべきではない。
【実施例】
【００７０】
実施例１
この実施例は、サンプル性能示数（ＦＯＭ）計算を示す。％ＦＯＭは、次の式に従って、プレスされた粉末パターンの測定された抵抗と純銅の可能な最小理論抵抗率とを比較するために用いることができる。
【００７１】
％ＦＯＭ＝（Ｒ理論／Ｒ測定）×１００
【００７２】
ここで、Ｒ理論は、純銅の抵抗率であり、Ｒ測定は、サンプルのプレスされた粉末パターンの測定された抵抗から計算される。
【００７３】
固体銅の密度は、８．９６ｇ／ｃｍ3である。銅の抵抗率は、１．７３×１０-6オーム−ｃｍである。サンプルの質量および断面について正規化するために、ｃｍの単位長さあたりのグラムの質量、およびｃｍの単位長さあたりのオームの抵抗を、次のようにＦＯＭ式に組入れる。
【００７４】
％ＦＯＭ＝（Ｒ理論／Ｒ測定）×１００
【００７５】
ここで、Ｒ理論＝（銅の密度）（銅の導電率）＝０．００００１５５ｇ−オーム／ｃｍ2
Ｒ測定＝［（１ｃｍあたりのグラムの質量）（１ｃｍあたりのＲ測定）］
である。
【００７６】
たとえば、金属パターンを銅粉末層上にプレスして、金属パターンの距離、１２３ｃｍに沿って、質量（Ｍ）が０．４０２グラムのパターンを与える。この長さ（Ｌ）の抵抗（Ｒ）は、金属パターンの各端部にプローブを置き、オームの値を読むことによって、フルーク（Ｆｌｕｋｅ）１８９マルチメータで測定されたような、５．７オームであった。Ｍ／Ｌ＝０．４０２ｇ／１２３ｃｍ＝３．２６×１０-3ｇ／ｃｍおよびＲ／Ｌ＝５．７／１２３＝４．６×１０-2オーム／ｃｍ。このサンプルの％ＦＯＭを、次のとおりに計算することができる。
％ＦＯＭ＝｛０．００００１５５／［（３．２６×１０-3）（４．６×１０-2）］｝×１００＝１０％。
【００７７】
１０％のＦＯＭは、この場合、銅の可能な最大値の１０％である導電率に達したことを意味する。本特許出願の全体にわたって、特定のサンプルに使用される金属が、銅と別の金属との組合せ、別の金属、または２つの他の金属の組合せである場合でも、サンプルを、可能な最大理論導電率としての銅と比較する。
【００７８】
実施例２
シグマ−アルドリッチ（Ｓｉｇｍａ−Ａｌｄｒｉｃｈ）（ウィスコンシン州ミルウォーキー（Ｍｉｌｗａｕｋｅｅ  ＷＩ））からの銅粉末（樹枝状、３ミクロン、９９．７％）を、１０％塩酸水溶液中での撹拌、その後の、１回の水のすすぎおよび３回のメタノールのすすぎによって、洗浄した。銅粉末を空気中で約１時間乾燥させた。直径２０ｃｍの＃２７０ふるいを、直径２０ｃｍ、長さ４６ｃｍの厚紙のチューブの頂部に配置した。厚紙チューブを、７の５５ｍｍ直径タイプ５４ワットマン（Ｗｈａｔｍａｎ）濾紙円１組の上に配置した。スズ粉末（ＡＥＥ  １−５ミクロン９９．９％）および次に銅粉末を、ふるい内に振りかけ、濾紙上に、サンプル間で約０．１ｍｍから０．５ｍｍ変わる深さに沈降させた。１つ以上の金属粉末を基材に付与するこの方法を、後の実施例でふるい方法と呼ぶ。
【００７９】
第１の工程において、金属粉末および濾紙上に２７メガパスカル（ＭＰａ）を与えるカーバー（Ｃａｒｖｅｒ）プラテンプレス（モデル３８９１、インディアナ州ウォバッシュ（Ｗａｂａｓｈ，  Ｉｎｄｉａｎａ））を使用して、パターニングされたダイを金属粉末上にプレスすることによって、金属粉末をパターンに捕捉した。次に、余分な粉末を除去した。
【００８０】
第２の工程において、２つの滑らかなプラテン間で、捕捉された金属粉末および基材を、ともにプレスし、高密度化した。この第２の工程において、ウォバッシュ（Ｗａｂａｓｈ）プレスは、２分未満の間２００℃の熱と同時に１１２ＭＰａを加えた。
【００８１】
コンパクト化された金属の総質量は、０．４５９グラムであった。パターンの長さ、１２３ｃｍの抵抗は、１．３オームであった。この実施例の準備の概要および％ＦＯＭ（実施例１の方法によって計算された）は、表１に示されている。
【００８２】
実施例３〜８
実施例３〜８は、実施例２のふるい方法を用いて準備した。１工程において、表１に示された圧力で、パターニングされたダイを金属粉末上にプレスすることによって、金属粉末を、パターンに捕捉し、高密度化した。表１に示されているように、２つの異なった紙基材、および金属粉末と粒子タイプとの組合せを使用した。各サンプルの抵抗を測定し、計算された％ＦＯＭが表１に示されている。
【００８３】
表１は、異なった組の条件下で基材と金属粉末との組合せを使用した結果を示す。基材および金属の略記は、表２に記載されている。
【００８４】
実施例９〜１９
実施例９〜１９は、実施例２について説明されたような、ふるい、第１の圧力における第１の捕捉工程、および２つの滑らかなプラテンで圧力を加える第２の工程を用いて、準備した。第２の圧力を１００℃で加えた実施例１９以外は、第２の圧力を室温で加えた。各工程で用いられた圧力は、表１に示されている（第１の圧力＋第２の圧力）。材料および計算された％ＦＯＭも、表１に示されている。
【００８５】
【表１】
2006521023.tif 000003
【００８６】
【表２】
2006521023.tif 000004
【００８７】
実施例２０
実施例２で説明されたような銅粉末を、ワットマン５４濾紙上にふるった。パターンを次のとおりに捕捉した。直径２インチ（５ｃｍ）および厚さ０．７５インチ（１．９ｃｍ）の、適合した組の鋼ダイを使用した。各ダイは、幅０．４ｍｍ、直径３９ｍｍおよび４０ｍｍ、高さ０．５ｍｍ、ならびに０．６ｍｍだけ隔てられた、２つの円形リッジ１組を有した。一方のダイは、ダイの中心で直径０．１２５インチ（０．３ｃｍ）のガイドピンを有した。他方のダイは、整列のために、ダイの中心に対応する穴を有した。濾紙基材は、ガイドピンが紙を通るのを可能にするために、０．２５インチ（０．６ｃｍ）の紙パンチで予め打抜かれていた。銅粉末コーティング紙基材を、ダイ間に挟み、カーバープラテンプレスで２秒間３３０ＭＰａでプレスし、１工程で粉末を捕捉し高密度化した。一連のサンプルをこの態様で準備し、銅粉末の質量を変え、一方、線幅は一定のままであった。単位長さあたりの測定された抵抗は、図６に示されている。完全銅線および完全スズ線に対応する理論抵抗も、点線として示されている。
【００８８】
実施例２１
銅粉末を、サンプルの洗浄後かつ準備前、６日間トレイ内で空気に曝したままにした以外は、実施例２０と同様の態様でサンプルを準備した。サンプルを８０から４２０ＭＰａの圧力でプレスした。サンプルの抵抗を測定し、（捕捉された銅の量がサンプル間で変わるので）５０ミクロンの捕捉厚さに対応する捕捉重量に正規化した。結果は、図７にプロットされている。
【００８９】
実施例２２
実施例２０のサンプルの抵抗値を、５０ミクロンの線厚さに正規化し、次に、平均した。実施例２０で用いられた圧力（３３０ＭＰａ）で準備された実施例２１のサンプルの抵抗値を、同様に平均した（それらは、実施例２１で５０ミクロンの線厚さに予め正規化されていた）。新たに洗浄された銅粉末から準備された実施例２０のサンプルは、０．０５４オーム／ｃｍの正規化された平均抵抗を示した。空気中で６日間のエイジング後、同じ銅粉末から準備された実施例１５のサンプルは、０．１６８オーム／ｃｍの正規化された平均抵抗を示した。実施例２１のサンプルの抵抗の増加は、銅粉末が空気に曝されるので、銅粉末上に酸化物が形成されることによると考えられる。
【００９０】
実施例２３
実施例２０の１工程手順および材料を用いて、２５０ＭＰａの圧力で、４のサンプルを準備した。回路の抵抗を、実施例１のように測定した。次に、サンプルを、アルミニウム箔トレイ内にセットし、１０分間オーブン内に２００℃で配置した。サンプルを取出し、抵抗を再び測定した。これらのデータは、熱処理後の抵抗の減少を示す。８の回路の前および後の抵抗が、表３に要約されている。
【００９１】
【表３】
2006521023.tif 000005
【００９２】
実施例２４
ワットマン５４濾紙の銅粉末コーティング片を、実施例２０で説明されたような適合ダイ間に配置した。ダイをプラテンプレスに配置するのではなく、ダイをハンマーで１回たたいて、粉末を圧縮した。結果として生じる銅回路は、プラテンプレスでプレスして準備されたものと同様のようであった。これは、急速な衝撃を含む非常に短い接触時間が、本発明の実施に有用であることを示す。
【００９３】
実施例２５
コピー紙（ハンマーミル・コピープラス（Ｈａｍｍｅｒｍｉｌｌ  ＣｏｐｙＰｌｕｓ）２０／５０ｌｂ）を、２インチ×２インチの正方形にカットした。４サンプル１組を、各紙基材の２インチ×２インチの面積（６．４５ｃｍ2）を被覆する銅粉末およそ１．２グラムの分布で、銅粉末（３ミクロン樹枝状、シグマ−アルドリッチから受取られたまま）でコーティングした。コーティング（ふるい）方法は、実施例２のものであった。パターニングされたダイを使用して、３７０ＭＰａの圧力で粉末を圧縮した。回路の形成前および後、基材の重量を計量し、平均回路重量は、０．０３４ｇ、または回路線の０．００１４ｇ／ｃｍであった。回路線の平均抵抗は、０．１９オーム／ｃｍであった。スズ粉末の下層を最初に基材上に振りかけた以外は、同一の態様で、第２の組のサンプルを準備した。回路線の平均重量は、０．００１７ｇ／ｃｍであり、平均抵抗は、０．１７オーム／ｃｍであった。
【００９４】
次に、２組のサンプルを、以下で説明される手順に従って接着テストにかけた。このテストは、また、上に金属パターンを有する基材の可撓性範囲をテストする。
【００９５】
幅１ｍｍのスリットを、各サンプルにカットして、回路線を２つの部分円（３６０°ではなく３５８°）に分けた。オーム計プローブを、スリットの各側で回路に取付けた。次に、サンプルを、一連の減少する直径の金属ロッドまたはガラスロッド（２０．１、１２．７、１０．５、９、８、７、６、５、４、および３ｍｍの直径）の周りに曲げ、各回、サンプルを、次のサイズのロッドの周りに曲げる前にまっすぐにした。サンプルを各ロッドサイズの周りに曲げる前、間、および後、抵抗測定を行った。曲げプロセスの間、回路パターンが、亀裂するか、基材から剥離すると、抵抗は無限になる。スズ下層のないサンプルは、基材からの金属パターンの剥離を伴わずに、２０．１ｍｍの直径のロッドの周りを曲がることができ、有用な可撓性を示した。スズ下層を備えたサンプルの組も、回路線が基材から剥離せずに、２０．１の直径のロッドおよび直径３ｍｍもの小さいロッドの周りを曲がることができた。１つのサンプルにおいて、回路パターンは、３ｍｍのロッドの周りに巻かれたときに亀裂せず、線の１２ｃｍの円周にわたる、その測定された抵抗は、ロッドの周りに曲げる間、２．３オームから３．６オームに増加し、曲げた後、２．４オームに戻った。この実験は、スズ下層を使用する場合の、回路パターンの曲げに対する向上した耐久性を示す。
【００９６】
実施例２６
この実施例は、金属粉末組成物を、液圧プレスを使用して捕捉し、超音波エネルギーを用いてさらに高密度化した２工程プロセスを示す。
【００９７】
Ｃｕ粉末（樹枝状、シグマ−アルドリッチ）を、実施例４のように、パターンとして、１工程で、３４０ＭＰａで、濾紙上にプレスした。パターンのセグメントを、超音波エネルギーでさらに処理した。２０ｋＨｚで、１：１ブースタを使用するブランソン（Ｂｒａｎｓｏｎ）９００Ｍ  ２０００ワット電源によって電力供給される、ホーン先端の端部に２５ｍｍ×ｌｍｍの隆起部分を有する超音波ホーンを、６．９ＭＰａで、捕捉されたパターンの一部上にプレスした。次に、２０％の超音波パワーを、２００ｍｓ間、加えた。超音波処理前のパターンの抵抗は、０．２オーム／ｃｍであった。超音波処理後、最良の結果は、０．１２オーム／ｃｍへの抵抗の４０％の減少をもたらした。
【００９８】
実施例２７
銅粉末（樹枝状、シグマ−アルドリッチ）を、実施例２のふるい方法を用いて、濾紙（ワットマン５４）上に振りかけた。Ｃｕ粉末層を、実施例２６で説明された超音波ホーン先端を用いて、６．９ＭＰＡの圧力で１秒間プレスし、次に、２００ｍｓ間、２０％のパワー、２０ｋＨｚ、ブランソン９００Ｍ電源上の１：１ゲインで、超音波処理した。これは、抵抗が０．２８オーム／ｃｍのパターンをもたらした。
【００９９】
実施例２８
それぞれ１：３比のスズおよび銅からなる金属の２つの層、スズおよび次に銅を、テスリン（登録商標）片（厚さ０．２２ｍｍ）上に振りかけた。Ｃｕ粉末は、シグマ−アルドリッチから得られた（Ｃｕ、樹枝状、３ミクロン、９９．７％）。Ｓｎ粉末は、ミクロン・メタルズ（Ｍｉｃｒｏｎ  Ｍｅｔａｌｓ）から得られた（Ｓｎ、四角形、５ミクロン、９９．９％）。層状粉末を、超音波ホーンの下のステージ上にセットした。超音波エネルギーを加える前に、ダイの２５ｍｍ×１ｍｍの隆起部分を使用して、６．９ＭＰａで、サンプル上に、ホーンをプレスした。ホーンは、ブランソン９００Ｍ  ２０００ワット電源上の０．６ゲインホーンアダプタを使用して、２０ｋＨｚで１秒間、動作した。プレスすることは、約２５ミクロンの金属パターン厚さをもたらした。これは、接着の優れた、抵抗率が０．００８オーム／ｃｍの回路をもたらした。接着抵抗を、テープテストおよび指の爪テストを用いてテストした。スコッチ・マジック・テープ（Ｓｃｏｔｃｈ  Ｍａｇｉｃ  Ｔａｐｅ）という商品名で、ミネソタ州セントポールの３Ｍカンパニー（３Ｍ  Ｃｏｍｐａｎｙ，  Ｓｔ．Ｐａｕｌ  ＭＮ）から入手可能なテープを、金属トレースに付与し、剥離したが、基材に接着された金属を少しも除去しなかった。金属トレースを、指の爪で、適度の力を用いてこすったが、トレースは、基材に接着されたままであった。
【０１００】
より短い超音波処理時間で準備されたサンプルは、抵抗がより大きかった。（２００ｍｓ、０．２オーム／ｃｍ）、（３７５ｍｓ、０．０７オーム／ｃｍ）、（５００ｍｓ、０．０７オーム／ｃｍ）、（７５０ｍｓ、０．０４オーム／ｃｍ）。
【０１０１】
実施例２９
直径０．２ｍｍのビアホールを、テスリン基材に打抜き、ライナを片全体の下に配置した。スズおよび次に銅粉末を、基材上に振りかけ、ビアホールを充填し、材料を均一にコーティングした。サンプルを、実施例２で説明されたのと同様の条件下で、２工程プロセスでプレスした。これは、金属含有ビアが基材を通って形成された片側の回路をもたらした。プレスされた金属粉末は、ビアホールを埋め、かつビアホールを部分的に充填するのに十分な構造的一体性を維持した。金属が充填されたビアは、基材の非パターン側から導電性であることが示され、ビアの両側で電圧計プローブを用いて抵抗を測定することによって定められた、プレスされた金属トレースの抵抗と比較できる抵抗を示した。ビア中の金属粉末および基材の両方が圧縮された。
【０１０２】
実施例３０
銅粉末（樹枝状、シグマ−アルドリッチ）５０グラムを、ストッパー付フラスコ内のギ酸１００ｍｌ中に入れた。フラスコを閉じ、振って、銅粉末をギ酸と完全に混合した。水４００ｍｌを加え、次に、液体を、アスピレータおよび＃４濾紙を使用して除去した。付加的な水１０００ｍｌを、銅粉末を通して濾過し、銅粉末からギ酸をすすいだ。依然として湿り、固まっている間、湿った銅粉末２０ｇを、水８ｍｌと混合して、スラリーを作った。基材より上に０．２５ｍｍの間隙でノッチバーを使用して、厚さ０．１８ｍｍのテスリン基材上に、スラリーをナイフコーティングした。スラリーコーティングを、約１分間、スラリーから余分な水を吸収させ、それにより、スラリーを固化させ、湿っているが取扱いやすいコーティングにした。コーティングが依然として湿っている間、いくつかの６ｃｍ×６ｃｍのサンプルを基材からカットした。サンプルを、３６ＭＰａの圧力で、実施例２の第１の工程について説明されたようにプレスした。サンプルを乾燥させ、圧縮空気を用いて、基材から余分な銅粉末をブローした。この時点で、サンプル上の回路の抵抗は、回路の、長さ１２３ｃｍの渦巻き経路にわたって、典型的には６５オームであった。スコッチ・ハイ−テンプ・マスキング・テープ（Ｓｃｏｔｃｈ  Ｈｉ−Ｔｅｍｐ  Ｍａｓｋｉｎｇ  Ｔａｐｅ）という商品名で、ミネソタ州セントポールの３Ｍから入手可能な、厚さ０．０８ｍｍ×幅８９ｍｍのテープに、２つの直径１ｍｍの穴を、１２ｍｍ離して打抜いた。穴が回路の端部と一致するように、テープを、１つのサンプルの回路の上に配置した。テープは、特別の強度をトレースに与え、穴は、抵抗測定のためのトレースへのアクセスを可能にした。余分なテープを、サンプルからトリミングして、６ｃｍ×６ｃｍの面積を与えた。テープが付与されたサンプルを、２つの６ｃｍ×６ｃｍ×１．２ｃｍのステンレス鋼プレートの間に配置し、１１３ＭＰａに圧縮した。結果として生じるサンプルの抵抗は、テープの穴を通して測定された３９オームであった。サンプルを、テスリン側を内側にして、折畳み、鋭く折り目をつけた。抵抗は、４６オームに増加した。回路内に破壊は見えなかった。
【０１０３】
この実施例は、金属粉末をスラリーとしてコーティングするプロセスを示し、また、回路の上に付与された材料の付加的な層を使用する、凸凹のある回路の作成を示す。
【０１０４】
実施例３１
実施例９に従ってサンプルを準備したが、このサンプルは、無限抵抗を生じるいくつかの亀裂を有した。次に、それをマイクロ波エネルギーで処理した。サンプルをカナダ・テクノロジーズ・マイクロウェーブ（Ｃａｎａｄａ  Ｔｅｃｈｎｏｌｏｇｉｅｓ  Ｍｉｃｒｏｗａｖｅ）２１００内に配置し、これは、６．３ＧＨｚで２００ワットで３０秒間、動作した。マイクロ波エネルギーが、金属亀裂を結合し、金属パターンへの導電性を回復させた。
【０１０５】
実施例３２
圧縮下での紙および圧縮可能な材料および比較材料（ポリプロピレンフィルム）の特性の差を測定するために、テストを行った。
【０１０６】
インストロン４５０５インストルメント（Ｉｎｓｔｒｏｎ  ４５０５  Ｉｎｓｔｒｕｍｅｎｔ）（マサチューセッツ州カントンのインストロン・コーポレーション（Ｉｎｓｔｒｏｎ  Ｃｏｒｐｏｒａｔｉｏｎ，  Ｃａｎｔｏｎ，  Ｍａｓｓ．））を、１００Ｋニュートン（Ｎｅｗｔｏｎ）取付具で、圧縮モードでセットアップした。インストロンを、０．０２５インチ／分（０．６４ｍｍ／分）の速度で圧縮するようにプログラムした。直径１．２７ｃｍの円形サンプルクーポンのスタックを、各材料のシートから打抜かれた片から準備した（各材料をシートまたはフィルムとして供給した）。次に、各サンプルスタックを、インストロンのプラテン間に配置し、約１０ｐｓｉ（０．０７ＭＰａ）で、最初の厚さに圧縮して、テストランを開始した。材料の厚さは、インストロンによって自動的に測定され、直径は、１対のカリパスを使用して測定され、測定値は、対応する圧力および厚さで文書化された。インストロンは、ポンド−力を報告する。ｐｓｉ値は、各ポンド−力データポイントにおいて、ポンド−力を、直径測定値から計算された面積で割ったものである。したがって、材料が横方向に膨張すると、同じポンド−力値において、面積が増加し、対応するｐｓｉが減少する。体積データは、特定のポンド−力データポイントにおいて、面積に厚さを乗じたものである。
【０１０７】
３種類の紙材料、充填された多孔性ポリマー、および比較の非常に高密度のポリマーをテストした。紙サンプルは、ワットマン５４濾紙（ニュージャージー州クリフトンのワットマン・インコーポレイテッド）、ハンマーミルコピー用紙（テネシー州メンフィスのインターナショナル・ペーパー）、および黄褐色のファイルフォルダカード用紙（メリーランド州ボルチモアのグローブ−ワイス・プレミアム・ファイル・フォルダーズ、ＡＴＡＰＣＯ（Ｇｌｏｂｅ−Ｗｅｉｓ  Ｐｒｅｍｉｕｍ  Ｆｉｌｅ  Ｆｏｌｄｅｒｓ，  ＡＴＡＰＣＯ，  Ｂａｌｔｉｍｏｒｅ，  ＭＤ））であった。充填された多孔性ポリマーは、テスリン（０．１８ｍｍ、ペンシルバニア州ピッツバーグのＰＰＧインダストリーズ）であった。比較の非常に高密度のポリマーは、ポリプロピレン０．４６ｍｍフィルムであった（ミネソタ州セントポールの３Ｍカンパニー）。
【０１０８】
表４は、円形クーポンに加えられた圧力における直径のパーセント変化を記載し、ここで、％変化＝１００×｛［（最終直径）−（最初の直径）］／（最初の直径）｝である。直径は、加えられた圧力の方向に垂直なサンプルの寸法である。紙サンプルは、圧力下で、直径寸法がほとんど変化しない。テスリンは、小さい直径変化を示し、一方、比較ポリプロピレンは、本発明の実施に有用な圧力の範囲内で、ずっと大きい直径変化を示した。すなわち、比較ポリプロピレンは、サンプルの横方向の流れによって、加えられた圧力の方向に垂直な寸法の大きい増加を示した。
【０１０９】
図８は、各圧力における正規化された体積対圧力のデータを示す。各圧力における正規化された体積は、サンプルごとに最初の体積のものにおける小数として示され、そのサンプルについて、各圧力における体積を０．０７ＭＰａにおける体積で割ることによって計算される。紙材料およびテスリンの体積が、圧力とともに著しく変化し、一方、比較の高密度ポリプロピレンの体積が、１７，０００ｐｓｉ（１１７ＭＰａ）の圧力まで、ほぼ一定のままであることが、図８から容易にわかり得る。紙材料およびテスリンは、１７，０００ｐｓｉ（１１７ＭＰａ）以上の圧力において、体積がほぼ４０％減少した。
【０１１０】
図９は、正規化された圧縮厚さ（加えられた圧力の方向に平行な方向の寸法）と正規化された体積との関係を示す。正規化された圧縮厚さは、所与の圧力における厚さを、０．０７ＭＰａにおける最初の圧縮厚さで割ったものである。比較ポリプロピレンの体積は、実質的に一定であり（最初の体積の±約１０％）、厚さは大きく減少するが、直径は増加する。本発明の実施に有用な材料は、加えられた圧力下で、圧縮厚さの大きい減少を示すが、直径はほとんどまたはまったく増加せず、体積の全体的な減少をもたらす。図９が示すように、主として圧縮厚さの変化によって体積が変化する材料、特に紙は、１．０の勾配で示されている。
【０１１１】
【表４】
2006521023.tif 000006
【０１１２】
実施例３３
図１１は、本発明の製造技術によって製造された例示的なＲＦＩＤタグ４０を示す。具体的には、図１１は、ＲＦＩＤタグ４０の平面図であり、図１２は、ＲＦＩＤタグ４０の断面図を示す。例示的な実施形態において、ＲＦＩＤタグ４０は、複数のループ４２から形成されたアンテナを含む、いくつかの電気構成要素を含む。さらに、ＲＦＩＤタグ４０は、基材５０上に形成されたキャパシタプレート４４Ａ〜４４Ｄ（「４４」）、接続パッド４６Ａ、４６Ｂ（「４６」）、および集積回路（ＩＣ）接続サイト４８を含む。
【０１１３】
本例において、ＲＦＩＤタグ４０の構成要素の１つ以上は、金属粉末組成物の層を基材５０の選択された部分上に堆積させ、圧力を金属粉末組成物に加えて、パターンを基材５０上に捕捉することによって形成される。図１に示された液圧プレス１などの、１つ以上の突起を有する液圧プレスを使用して、圧力を金属粉末組成物に加える。液圧プレスの突起によって圧縮された金属粉末組成物は、基材５０の部分に接着して、導電パターンを捕捉する。液圧プレスの突起によって圧縮されなかった金属粉末組成物は、基材５０に接着せず、除去される。得られる導電パターンは、１つ以上の電気構成要素を形成する。
【０１１４】
図１１の例に示されているように、ループ４２は、連続トレースから作られた渦巻きを形成する。ＲＦＩＤタグ４０のアンテナ部分を形成するループ４２は、第１の端部５２および第２の端部５４で終わる。捕捉されたパターンのアンテナ部分の第１の端部５２は、ループ４２の外側に配置され、アンテナ部分の第２の端部５４は、ループ４２によって規定された内部空間内に配置される。
【０１１５】
接続パッド４６Ａおよび４６Ｂは、アンテナのそれぞれの端部に電気的に接続される。より具体的に説明すると、接続パッド４６Ａは、第１の端部５２に電気的に接続され、接続パッド４６Ｂは、第２の端部５４に電気的に接続される。接続パッド４６Ｂは、さらに、集積回路（ＩＣ）接続サイト４８に電気的に接続される。キャパシタプレート４４は、キャパシタプレート接続５６を介してアンテナに電気的に接続される。
【０１１６】
ブリッジ５８がコネクタパッド４６に電気的に接続されて、第１の端部５２と第２の端部５４との間に閉回路を形成し（ＩＣ接続サイト４８間の開口部または空間を除く）、また、キャパシタを形成する。
【０１１７】
図１２は、ＲＦＩＤタグ４０の断面図を示す。図１２に示されているように、ＲＦＩＤタグ４０は、ブリッジ５８と、キャパシタ誘電体層６０と、アンテナ層６２と、基材層５０とを含む。アンテナ層６２は、上述された技術を用いて形成される。説明されるように、アンテナ層６２は、１つの連続トレースから形成された複数のループ４２と、キャパシタプレート４４と、導電性パッド４６と、ＩＣ接続パッド４８とを含む。示されているように、ブリッジ５８は、接続パッド４６に電気的に接続され、回路を閉じ、キャパシタを形成する。ＲＦＩＤタグ４０は、ＩＣ接続パッド４８へのアクセス穴６４をさらに含み、集積回路５９がＲＦＩＤタグ４０に含まれることを可能にする。
【０１１８】
アンテナ構造は、「ブリッジ回路アセンブリを備えたＲＦＩＤタグおよび使用の方法（ＲＦＩＤ  Ｔａｇ  ｗｉｔｈ  Ｂｒｉｄｇｅ  Ｃｉｒｃｕｉｔ  Ａｓｓｅｍｂｌｙ  ａｎｄ  Ｍｅｔｈｏｄｓ  ｏｆ  Ｕｓｅ）」という名称の米国特許出願第０９／９０９１５４号明細書に詳細に記載されており、これの内容全体を引用によりここに援用する。
【０１１９】
基材５０として紙を使用して、３つのサンプルを準備した。
【０１２０】
１つのサンプルにおいて、異方性導電性接着剤フィルムを使用して、むきだしのアトメル（Ａｔｍｅｌ）ＡＴ８８ＲＦ２３６−１３  ＲＦＩＤ  ＩＣ（カリフォルニア州サンノゼのアトメル・コーポレーション（Ａｔｍｅｌ  Ｃｏｒｐｏｒａｔｉｏｎ，  Ｓａｎ  Ｊｏｓｅ，  ＣＡ））をＩＣ接続パッド４８に電気的に取付けた。
【０１２１】
別のサンプルにおいて、はんだを使用して、１３．５６ＭＨｚで共振するパッケージングされたアトメルＤＶＳ２９６２２−２  ＲＦＩＤ  ＩＣを、ＩＣ接続パッドに取付けて、導電性接合を行った。キャパシタンスを、ブリッジ５８における面積を減少させることによってトリミングし、１３．５６ＭＨｚにおける共振タグをもたらした。このサンプルは、１０ｃｍの距離（リーダアンテナとサンプルとの間）においてＲＦＩＤリーダによって読取られ、５ｃｍの距離においてリーダによって書込まれた。
【０１２２】
第３のサンプルを、異なったアンテナ設計で準備して、９１５ＭＨｚで動作可能なＲＦＩＤタグのためのダイポールアンテナを作った。このタグは、パッケージングされた９１５ＭＨｚ  ＲＦＩＤ  ＩＣインテリタグ５００チップ（Ｉｎｔｅｌｌｉｔａｇ  ５００  Ｃｈｉｐ）（ワシントン州エバレットのインターメックのインターメック・テクノロジーズ・インコーポレイテッド（Ｉｎｔｅｒｍｅｃ  Ｔｅｃｈｎｏｌｏｇｉｅｓ  Ｉｎｃｏｒｐｏｒａｔｅｄ，  ｏｆ  Ｉｎｔｅｒｍｅｃ  Ｅｖｅｒｅｔｔ，  ＷＡ））を有し、はんだによって金属粉末プレスアンテナに接続された。タグは、９１ｃｍの距離において、ニューヨーク州モンゼイのＡＷＩＤアプライド・ワイヤレス（ＡＷＩＤ  Ａｐｐｌｉｅｄ  Ｗｉｒｅｌｅｓｓ  ｏｆ  Ｍｏｎｓｅｙ，  ＮＹ）から入手可能なマルチ−プロトコル（Ｍｕｌｔｉ−Ｐｒｏｔｏｃｏｌ）ＵＨＦリーダで読取られた。
【０１２３】
実施例３４
第１のサンプル１を次のようにして製造した。「アンテナ３４．１」と呼ばれるプレスされた粉末金属アンテナを、実施例３３のように紙基材上に製造したが、滑らかなプラテンでの最終プレスを、１工程遅らせた。「基材３４．２」と呼ばれる第２の紙片を、接着剤でスプレーし、打抜いて、アンテナ３４．１上の接続パッド４６と整列する位置に穴３４．３をあけた。付加的なアクセス穴３４．４を、ＩＣ接続パッド４８と整列する位置にあけた。これらの穴を、アンテナ３４．１と示されるように整列させた（３４．３を４６に、および３４．４を４８に）。次に、基材３４．２を、位置合せしてアンテナ４３．１に積層した。基材３４．２の部分をマスクで被覆し、マスクは、アクセス穴３４．４を被覆した（金属粉末の堆積を防止した）が、３４．３、およびほぼ図１１のブリッジ５８のサイズおよび形状のパターンでの金属粉末の堆積を可能にした。スズおよび銅を、マスクを通して基材３４．２上にコーティングした。マスクを持上げ、金属粉末中のブリッジの形状が残った。打抜かれた穴３４．３は、このプロセスにおいて金属粉末で充填されていた。
【０１２４】
次に、アンテナ３４．１、基材３４．２、および金属粉末ブリッジを、滑らかなプラテン下で、３４５ＭＰａの圧力で、圧縮して高密度化した。そのように形成されたブリッジおよびビアは、連続導電層を作り、ループアンテナの端部４６の間に電気的接続を作った。ビアの抵抗は、０．３オームで測定された。回路は、ヒューレット−パッカード（Ｈｅｗｌｅｔｔ−Ｐａｃｋａｒｄ）（４１９４１−６１００１インピーダンスプローブを備えた４１９４インピーダンス／ゲインアナライザ（Ｉｍｐｅｄａｎｃｅ／Ｇａｉｎ  Ａｎａｌｙｚｅｒ）で測定されたような１８．５ＭＨｚの共振を有した。
【０１２５】
別のサンプル２を、金属粉末ベースのアンテナ、金属箔ブリッジ５８、およびポリマー誘電体（ミネソタ州セントポールの３Ｍカンパニーの３Ｍ保存および修復テープ（Ｃｏｎｓｅｒｖａｔｉｏｎ  ａｎｄ  Ｒｅｓｔｏｒａｔｉｏｎ  Ｔａｐｅ）８８８ならびに３Ｍ  ９５０２転写接着剤（Ｔｒａｎｓｆｅｒ  Ａｄｈｅｓｉｖｅ））で準備した。比較サンプル３を、めっき金属アンテナ、金属箔ブリッジ５８、およびサンプル２のようなポリマー誘電体を使用して準備した。３つの共振回路はすべて、セグメント化容量ブリッジを有し、これは、共振周波数をシフトするためにキャパシタンスをトリミングすることを可能にした。
【０１２６】
表５は、共振周波数のシフトをもたらす、同様の量のキャパシタンスの順次のトリミングからのデータを示す。「Ｃａｐ」は、回路からトリミングされたキャパシタの数を指す。共振周波数は、キャパシタンスの各レベルにおいてＭＨｚで報告されている。「デルタｆ」は、各容量調整間の周波数のシフトを指す。表５のデータは、本発明のＲＦＩＤタグが同調可能なことを示す。
【０１２７】
【表５】
2006521023.tif 000007
【０１２８】
実施例３５
金属粉末パターンを実施例２のように製造した。このパターンは、さまざまな線幅および間隔の線を含有した。表６は、このパターンの抵抗データおよび仕様を示す。
【０１２９】
【表６】
2006521023.tif 000008
【０１３０】
本発明のいくつかの実施形態を説明した。それにもかかわらず、本発明の精神および範囲から逸脱することなく、さまざまな修正を行ってもよいことが理解されるであろう。したがって、他の実施形態は、特許請求の範囲の範囲内である。
【図面の簡単な説明】
【０１３１】
【図１】本発明の実施形態で使用される液圧プレスの断面図である。
【図２】本発明によって導電パターンを捕捉するために使用される図１の液圧プレスの断面図である。
【図３】導電パターンの捕捉後の物品の断面図である。
【図４】捕捉された導電パターンの高密度化のために使用される液圧プレスの一部の断面図である。
【図５】回路要素を含む物品の斜視図である。
【図６】銅導電パターンを備えた紙基材の線重量の関数として抵抗をプロットしたグラフである。
【図７】高密度化のために用いられた加えられた圧力の関数として抵抗をプロットしたグラフである。
【図８】加えられた圧力の関数として正規化された基材体積をプロットしたグラフである。
【図９】正規化された基材体積対正規化された基材圧縮厚さをプロットしたグラフである。
【図１０】文書およびファイル管理のための例示的な無線周波数識別（ＲＦＩＤ）システムを示すブロック図である。
【図１１】ＲＦＩＤタグの一例を示す平面図である。
【図１２】ＰＦＩＤタグの一例を示す断面図である。
【図１】
2006521023.tif 000009
【図２】
2006521023.tif 000010
【図３】
2006521023.tif 000011
【図４】
2006521023.tif 000012
【図５】
2006521023.tif 000013
【図６】
2006521023.tif 000014
【図７】
2006521023.tif 000015
【図８】
2006521023.tif 000016
【図９】
2006521023.tif 000017
【図１０】
2006521023.tif 000018
【図１１】
2006521023.tif 000019
【図１２】
2006521023.tif 000020
【国際調査報告】
2006521023.tif 000021
2006521023.tif 000022
2006521023.tif 000023